(57)【要約】      （修正有）【課題】ポリプロピレンフィルムを貼りあわせた筆記板上に筆記し、得られた筆跡が筆記直後、長期間経過後でも容易に消去することができる筆記板用消去性インキ組成物の提供。【解決手段】顔料と、有機溶剤と、該有機溶剤に可溶な皮膜形成性樹脂と、該皮膜形成性樹脂を溶解しない液状化合物とから少なくともなり、ＨＬＢ値が１５〜２０のノニオン界面活性剤によって親水性化された液状化合物。【選択図】なし【特許請求の範囲】
【請求項１】
顔料と、有機溶剤と、該有機溶剤に可溶な皮膜形成性樹脂と、該皮膜形成性樹脂を溶解しない液状化合物とから少なくともなり、前記皮膜形成性樹脂を溶解しない液状化合物が親水性である筆記板用消去性インキ組成物。
【請求項２】
前記皮膜形成性樹脂を溶解しない液状化合物が、ＨＬＢ値が１５〜２０のノニオン界面活性剤によって親水性化されている請求項１記載の筆記板用消去性インキ組成物。
【発明の詳細な説明】
【技術分野】
【０００１】
本発明は、筆記板用消去性インキ組成物に関する。更に、詳細にはポリプロピレンフィルムを貼りあわせた筆記板上に筆記し得られた筆跡が、筆記直後、長時間放置後でも容易に消去することができる筆記板用消去性インキ組成物に関する。
【背景技術】
【０００２】
従来、筆記板用消去性インキ組成物には、筆記板に形成した筆跡を、乾いた布等の消去具で擦ることによって筆跡を剥離させて消去させるものとして、顔料と、有機溶剤と、該有機溶剤に可溶な樹脂及び剥離剤とを組み合わせからなるものが提案されている。その中でも剥離剤又は消去性付与剤として各種界面活性剤を使用したものが知られている。
【０００３】
特許文献１の筆記板用消去性インキ組成物には、常温で液状であるポリオキシエチレンポリオキシプロピレンモノアルキルエーテルを使用すること、特許文献２の筆記板用マーキングペンインキには、消去性付与剤としてポリエチレングリコール脂肪酸エステルを使用することが、特許文献３の筆記板用消去性インキ組成物には、消去性付与剤としてＨＬＢ値が９〜１４であるポリオキシエチレン水素添加硬化ヒマシ油を使用することが、特許文献４のマーキングインキ組成物には、消去性付与剤としてポリグリセリン脂肪酸エステルを使用することが、特許文献５の油性消去性マーキングペン用インキ組成物は、ＨＬＢ２〜７のショ糖脂肪酸エステルを使用する等のノニオン界面活性剤を使用することが、特許文献６には、ポリオキシアルキレンアルキルエーテルの硫酸エステル、ポリオキシアルキレンアルキルアリールエーテルの硫酸エステル、ポリオキシエチレンアルキルエーテルリン酸エステル又はこれらの塩を使用することが、特許文献７には、ＨＬＢの差が１以上の異なる二種類からなり、そのＨＬＢ値が５〜９とＨＬＢ値が１０〜１６であるポリオキシエチレンアルキルエーテルのリン酸エステルを併用する等のアニオン界面活性剤を使用することが開示されている。
【先行技術文献】
【特許文献】
【０００４】
【特許文献１】特許第３０７５６２２号公報
【特許文献２】特許第２９４９４４４号公報
【特許文献３】特開２０１０−０９０２４７号公報
【特許文献４】特開２００５−０９７３６８号公報
【特許文献５】特開２００１−２８８３６５号公報
【特許文献６】特開２００８−０３１３２３号公報
【特許文献７】特開２００５−０７５８９３号公報
【発明の概要】
【発明が解決しようとする課題】
【０００５】
しかしながら、特許文献１から特許文献５に記載されるようなノニオン界面活性剤は、全てＨＬＢ値が１４以下のものであるので、こららのノニオン界面活性剤を使用しても、ポリプロピレンフィルムを貼り合わせた筆記板上の表面は親油性であるため、併用する剥離剤の筆記板上への浸透を促進してしまい、筆跡を数日間放置するだけでも筆跡が筆記板面に付着してしまい、容易に消去できない。
【０００６】
また、特許文献６やのポリオキシアルキレンアルキルエーテルの硫酸エステル、ポリオキシアルキレンアルキルアリールエーテルの硫酸エステル、ポリオキシエチレンアルキルエーテルリン酸エステル又はこれらの塩や、特許文献７に記載されているポリオキシエチレンアルキルエーテルのリン酸エステルは、全てアニオン界面活性剤であり、水溶液中とは異なり親油性である有機溶剤や剥離剤中では溶解して親水性イオンに電離することができずに乳化分散するだけである為、剥離剤を親水化することができないので、前者と同様に剥離剤の筆記板面への浸透の促進を抑制することはできない。
【０００７】
本発明は、ポリプロピレンフィルムを貼り合わせた筆記板面に筆記した筆跡を初期及び長時間放置した場合にも容易に消去することを目的とする。
【課題を解決するための手段】
【０００８】
本発明は、顔料と、有機溶剤と、該有機溶剤に可溶な皮膜形成性樹脂と、該皮膜形成性樹脂を溶解しない液状化合物とから少なくともなり、前記皮膜形成性樹脂を溶解しない液状化合物が親水性である筆記板用消去性インキを要旨とする。
【０００９】
更に、前記皮膜形成性樹脂を溶解しない液状化合物が、ＨＬＢ値が１５〜２０のノニオン界面活性剤によって親水性化されている筆記板用消去性インキを要旨とする。
【発明の効果】
【００１０】
本発明の筆記板用消去性インキ組成物は、ポリプロピレンフィルムを貼り合わせた筆記板面と、顔料を含んだ皮膜形成性樹脂皮膜との間に、皮膜形成性樹脂を溶解しない液状化合物が介在し、乾いた布などの擦過によって顔料を含んだ皮膜を除去できるが、この皮膜形成性樹脂を溶解しない液状化合物が、親水性であるため、筆跡を長期間放置しても、ポリプロピレンフィルムを貼り合わせた筆記板面に皮膜形成性樹脂を溶解しない液状化合物が浸透しないので、長期間経った後の筆跡も乾燥した布等で擦過することにより容易に消去することができるものである。
【発明を実施するための形態】
【００１１】
以下、本発明を詳細に説明する。
【００１２】
本発明に使用する顔料は、着色剤として使用するものであり、従来より公知のアゾ系顔料、縮合ポリアゾ系顔料、フタロシアニン系顔料、キナクリドン系顔料、インジゴ系顔料、オインジゴ系顔料などの有機顔料やカーボンブラック、紺青、ベンガラ、酸化チタン等の無機顔料及びアルミニウム粉末、真鍮粉末などの金属粉顔料や、これらの顔料と樹脂粉体とを組み合わせた着色加工粉体、蛍光顔料及びパール顔料などの中から、筆記板用消去性インキ組成物中に微粒子として安定に分散し得るものを適宣選択して用いることができる。特に表面をポリビニルブチラールにて樹脂コーティングした加工顔料は、分散性、経時安定性、作業性及び筆記板用消去性インキ組成物中に他の樹脂を配合しなくとも良いなどの面から好ましく用いることができる。加工顔料の具体例として、フジＡＳブラック８１０、同レッド５７５、同レッド５６８、同レッド５１１５、同ブルー６５０、同グリーン７１０、同グリーン７３７、同グリーン７５００、同オレンジ２００、同オレンジ２５０、同２０２０、同イエロー４５８、同イエロー４０３０、同バイオレット９４５、同バイオレット９２００、同ホワイト１６５（以上、冨士色素（株）製）、マイクロピグモ  ＡＭＢＫ−２ブラック、同  ＡＭＢＫ−８ブラック、同  ＡＭＲＤ−２レッド、同  ＡＭＲＤ−８レッド、同  ＡＭＢＥ−４ブルー、同  ＡＭＢＥ−８ブルー、同  ＡＭＧＮ−２グリーン、同  ＡＭＧＮ−６グリーン、同  ＡＭＧＮ−８グリーン、同  ＡＭＯＥ−６オレンジ、同  ＡＭＹＷ−１２イエロー、同  ＡＭＰＫ−２ピンク、同  ＡＭＶＴ−２バイオレット（以上、オリエント化学工業（株）製）などがある。その使用量は、顔料の種類や他のインキ成分により異なるものの、筆記板用消去性インキ組成物に対して１〜３０重量％、好ましくは２〜２０重量％である。
【００１３】
本発明に使用される有機溶剤としては、エチルアルコール、ｎ−プロピルアルコール、イソプロピルアルコール、ｎ−ブチルアルコール、イソブチルアルコール、第三ブチルアルコール等の低級アルコールや、キシレン、トルエン等の芳香族炭化水素や、メチルエチルケトン、メチルイソブチルケトン等の低級脂肪族ケトンや、酢酸エチル、酢酸ブチル等の低級脂肪酸の低級アルコールエステルや、ヘキサン、ヘプタン等の脂肪族炭化水素や、シクロヘキサン、エチルシクロヘキサン等の脂環族炭化水素や、エチレングリコールモノエチルエーテル、エチレングリコールモノメチルエーテル、プロピレングリコールモノメチルエーテル、プロピレングリコールモノエチルエーテル等のグリコールアルキルエーテルやこれらのエステル等が挙げられる。近年では、人体に対する安全性より、エチルアルコール、ノルマルプロピルアルコール、イソプロピルアルコールなどの低級アルコ−ルや、プロピレングリコールモノメチルエーテル、プロピレングリコールモノエチルエーテルなどのプロピレングリコールモノアルキルエーテルが用いられることが多い。これら有機溶剤の中から選ばれる一種又は二種以上の混合溶剤が好適に用いられる。その使用量は、使用する他の成分との混和性を考慮して種々の混合比が決定されるが、筆記板用消去性インキ組成物全量に対して５０〜９０重量％、好ましくは５５〜８５重量％である。
【００１４】
本発明に使用される皮膜形成性樹脂は、上記有機溶剤に可溶な天然樹脂、合成樹脂が使用できる。例えば、ロジン、ロジンエステル、ロジン変性グリセリンエステル、ロジン変性マレイン酸樹脂、ロジン変性フェノール樹脂、ロジン変性フェノールグリセリンエステル等のロジン系樹脂、フェノール樹脂、エチルセルロース、アセチルセルロース等のセルロース樹脂、石油系樹脂、ケトン系樹脂、ポリビニルブチラール、ポリアミド樹脂、塩化ビニル−酢酸ビニル共重合物、塩化ビニリデン−塩化ビニル共重合物等が挙げられ、単独もしくは複数混合して使用可能であるが、上記エチルアルコール、ノルマルプロピルアルコール、イソプロピルアルコールなどの低級アルコ−ルや、プロピレングリコールモノメチルエーテル、プロピレングリコールモノエチルエーテルなどのプロピレングリコールモノアルキルエーテルに可溶な樹脂としてポリビニルブチラールを用いることが多い。具体的にはエスレックＢＬ−１、同ＢＬ−１Ｈ、同ＢＬ−２、同ＢＬ−２Ｈ、同ＢＬ−５、同ＢＬ−１０、同ＢＬ−Ｓ、同ＢＸ−Ｌ、同ＢＭ−１、同ＢＭ−２、同ＢＭ−５、同ＢＭ−Ｓ、同ＢＨ−３、同ＢＨ−６、同ＢＨ−Ｓ、同ＢＸ−１、同ＢＸ−５（以上、積水化学工業（株）製）、デンカブチラール＃３０００−１、同＃３０００−２、同＃３０００−４、同＃３０００−Ｋ、同＃４０００−１、同＃４０００−２、同＃５０００−Ａ、同＃５０００−Ｄ、同＃６０００−Ｃ、同＃６０００−ＥＰ、同＃６０００−ＣＳ、同＃６０００−ＡＳ（以上、電気化学工業（株）製）等が１種又は２種以上が使用可能である。これら皮膜形成性樹脂の使用量は、筆記板用消去性インキ組成物全量に対して１〜３０重量％、好ましくは２〜２０重量％である。使用量が少ないと皮膜形成せず、使用量が多いと板面への定着が強くなり、インキも高粘度となりインキの吐出不良を生ずるため筆記板用消去性インキ組成物として好ましくない。なお、前記顔料が樹脂を用いた加工顔料の場合は、加工顔料中の樹脂にて代替することも可能である。
【００１５】
本発明に使用する皮膜形成性樹脂を溶解しない液状化合物は、脂肪族二塩基酸エステル、脂肪族一塩基酸エステル、多価アルコール脂肪酸エステル、炭酸ジアルキル等をＨＬＢ１５〜２０のノニオン界面活性剤にて１：１〜１：０．１の比率にて撹拌機等で混合撹拌して親水化したものを該有機溶剤を用いた筆記板用消去性インキ中で乳化分散して用いる。尚、ノニオン界面活性剤は上記比率より多くなると筆跡皮膜が乾燥せず消去時のボード面を汚してしまうため筆記板用消去性インキ組成物として好ましくない。更に、ノニオン界面活性剤が上記比率より少なかったり、ＨＬＢ値が１５．０より小さいものでは、親水化した液状化合物を得ることができないので、ポリプロピレンフィルムを貼り合わせた筆記板面では長期間経った後の筆跡を消去することができない。
【００１６】
上記の脂肪族二塩基酸エステル、脂肪族一塩基酸エステル、多価アルコール脂肪酸エステル、炭酸ジアルキルは、具体的には、ＤＩＮＡ（アジピン酸ジイソノニル）、ＤＩＤＡ（アジピン酸ジイソデシル）、ＤＯＡ（アジピン酸ジ２−エチルヘキシル）、ＤＴＤＡ（アジピン酸ジトリデシル）、ＤＯＳ（セバシン酸ジ２−エチルヘキシル）、ＤＢＳ（セバシン酸ジブチル）、ＤＯＺ（アゼライン酸ジ２−エチルヘキシル）、ＤＯＤＭ（デカン酸ジ２−エチルヘキシル）、６１０Ａ（デカン酸ジアルキルのうちジアルキルのアルキル基が６、８、１０の混合物）（以上、田岡化学工業（株））等の脂肪族二塩基酸エステル、ＮＩＫＫＯＬ  ＢＭ（ミリスチン酸ブチル）、同  ＢＳ（ステアリン酸ブチル）、同  ＥＯＯ（オレイン酸エチル）、同  ＣＩＯ（２−エチルヘキサン酸セチル）、同  ＩＣＩＳ（イソステアリン酸２−ヘキシルデシル）、同  ＩＣＭ−Ｒ（ミリスチン酸２−ヘキシルデシル）、同ＩＣＳ−Ｒ（ステアリン酸２−ヘキシルデシル）、同ＩＯＰ（パルミチン酸２−エチルヘキシル）、同  ＩＰＩＳ（イソステアリン酸イソプロピル）、同  ＩＰＭ−１００、同  ＩＰＭ−ＥＸ（以上、ミリスチン酸イソプロピル）、同  ＩＰＰ、同ＩＰＰ−ＥＸ（以上、パルミチン酸イソプロピル）、同  ＩＳＰＶ（パルミチン酸イソステアリル）、同  ＯＤＭ−１００（ミリスチン酸オクチルドデシル）、同  ＳＴＯ（ステアリン酸２−エチルヘキシル）、同  ＶＦＥ（リノール酸エチル）、同  ＶＦ−ＩＰ（リノール酸イソプロピル）（以上、日光ケミカルズ（株）製）、エキセパール  ＨＯ（２−エチルヘキサン酸セチル）、同  ＩＰＭ（ミリスチン酸イソプロピル）、同  ＩＰＰ（パルミチン酸イソプロピル）、同  ＥＨ−Ｐ（パルミチン酸２−エチルヘキシル）、同  ＯＤ−Ｍ（ミリスチン酸オクチルドデシル）、同ＢＳ（ステアリン酸ブチル）、同  ＥＨ−Ｓ（ステアリン酸２−エチルヘキシル）、同  ＴＤ−Ｓ（ステアリン酸イソトリデシル）、ビニサイザー  ３０（オレイン酸イソブチル）（以上、花王（株）製）等の脂肪族一塩基酸エステル、ＮＩＫＫＯＬ  ＤＧＴＩＳ（トリイソステアリン酸ジグリセリル）、ＮＩＫＫＯＬ  ＰＤＤ（ジカプリン酸プロピレングリコール）、ＮＩＫＫＯＬ  Ｐｅｎｔａｌａｎ  ４０８（テトラエチルヘキサン酸ペンタエリスリチル）、ＮＩＫＫＯＬ  Ｓｅｆｓｏｌ−２１８（モノカプリル酸プロピレングリコール）、ＮＩＫＫＯＬ  Ｓｅｆｓｏｌ−２２８（ジカプリル酸プロピレングリコール）、ＮＩＫＫＯＬ  Ｔｒｉａｌａｎ  ３０８（トリエチルヘキサン酸トリメチロールプロパン）、ＮＩＫＫＯＬ  Ｔｒｉａｌａｎ  ３１８Ｈ（トリイソステアリン酸トリメチロールプロパン）、ＮＩＫＫＯＬ  Ｔｒｉｆａｔ  Ｓ−３０８（トリ２−エチルヘキサン酸グリセリル）、ＮＩＫＫＯＬ  トリエスター  Ｆ−８１０（トリ（カプリル／カプリン）グリセリル）、ＮＩＫＫＯＬ  ニコソルブ  １０８（２−エチルヘキサン酸２−ブチル−２−エチル１，３−プロパン）（以上、日光ケミカルズ（株）製）等の多価アルコール脂肪酸エステル、Ｌｉａｌｃａｒｂ  ＳＲ−１０００／Ｒ（炭酸ジアルキル（Ｃ１４、１５）、日光ケミカルズ（株）製）等の炭酸ジアルキル等が挙げられる。
【００１７】
上記のＨＬＢ１５〜２０のノニオン界面活性剤は、具体的には、ＮＩＫＫＯＬ  ＢＬ−２１（ポリオキシエチレン（２１）ラウリルエーテル、ＨＬＢ１９．０）、同  ＢＬ−２５（ポリオキシエチレン（２５）ラウリルエーテル、ＨＬＢ１９．５）、同ＢＣ−１５（ポリオキシエチレン（１５）セチルエーテル、ＨＬＢ１５．５）、同ＢＣ−２０（ポリオキシエチレン（２０）セチルエーテル、ＨＬＢ１７．０）、同  ＢＣ−２３（ポリオキシエチレン（２３）セチルエーテル、ＨＬＢ１８．０）、同  ＢＣ−２５（ポリオキシエチレン（２５）セチルエーテル、ＨＬＢ１８．５）、同  ＢＣ−３０（ポリオキシエチレン（３０）セチルエーテル、ＨＬＢ１９．５）、同ＢＣ−４０（ポリオキシエチレン（４０）セチルエーテル、ＨＬＢ２０．０）、同  ＢＳ−２０（ポリオキシエチレン（２０）ステアリルエーテル、ＨＬＢ１８．０）、同  ＢＯ−１５Ｖ（ポリオキシエチレン（１５）オレイルエーテル、ＨＬＢ１６．０）、同  ＢＯ−２０Ｖ（ポリオキシエチレン（２０）オレイルエーテル、ＨＬＢ１７．０）、同  ＢＯ−５０Ｖ（ポリオキシエチレン（５０）オレイルエーテル、ＨＬＢ１８．０）、同  ＢＢ−２０（ポリオキシエチレン（２０）ベヘニルエーテル、ＨＬＢ１６．５）、同ＢＢ−３０（ポリオキシエチレン（３０）ベヘニルエーテル、ＨＬＢ１８．０）、ＢＤ−１０（ポリオキシエチレン（１０）（Ｃ１２〜１５）合成アルキルエーテル、ＨＬＢ１５．５）（以上、日光ケミカルズ（株）製）、エマルゲン１２０（ポリオキシエチレン（１２）ラウリルエーテル、ＨＬＢ１５．３）、エマルゲン１２３Ｐ（ポリオキシエチレン（２３）ラウリルエーテル、ＨＬＢ１６．９）、同１３０Ｋ（ポリオキシエチレン（４１）ラウリルエーテル。ＨＬＢ１８．１）、同１４７（ポリオキシエチレン（１９）ラウリルエーテル、ＨＬＢ１６．３）、同１５０（ポリオキシエチレン（４７）ラウリルエーテル、ＨＬＢ１８．４）、同３５０（ポリオキシエチレン（５０）ステアリルエーテル、ＨＬＢ１７．８）、同４３０（ポリオキシエチレン（３０）オレイルエーテルＨＬＢ１６．２）、同４０８５（ポリオキシエチレン（８５）モノテトラデシルエーテル、ＨＬＢ１８．９、同２０２５Ｇ（ポリオキシエチレン（２５）オクチルドデシルエーテル、ＨＬＢ１５．７）（以上、花王（株）製）等のポリオキシエチレンアルキルエーテル、ＮＩＫＫＯＬ  ＰＢＣ−３４（ポリオキシエチレン（２０）ポリオキシプロピレン（４）セチルエーテル、ＨＬＢ１６．５、日光ケミカルズ（株）製）等のポリオキシエチレンポリオキシプロピレンアルキルエーテル、ＮＩＫＫＯＬ  ＭＹＳ−２５（モノステアリン酸ポリエチレングリコール（２５エチレンオキサイド）、ＨＬＢ１５．０）、同  ＭＹＳ−４５（モノステアリン酸ポリエチレングリコール（４５エチレンオキサイド）、ＨＬＢ１８．０）、同  ＭＹＳ−５５（モノステアリン酸ポリエチレングリコール（５５エチレンオキサイド）、ＨＬＢ１８．０）、同  ＣＤＳ−６００Ｐ（ジステアリン酸ポリエチレングリコール、ＨＬＢ１６．５）（以上、日光ケミカルズ（株）製）、エマノーン３１９９Ｂ（モノステアリン酸ポリエチレングリコール（１４１エチレンオキサイド）、ＨＬＢ１９．４）、同３２９９Ｖ（ジステアリン酸ポリエチレングリコール（１４０エチレンオキサイド）、ＨＬＢ１８．９）、同３２９９ＲＶ（ジステアリン酸ポリエチレングリコール（２５０エチレングリコールオキサイド）、ＨＬＢ１９．２）（以上、花王（株）製）等のポリエチレングリコール脂肪酸エステル、ＮＩＫＫＯＬ  ＴＬ−１０（モノヤシ油脂肪酸ポリオキシエチレン（２０）ソルビタン、ＨＬＢ１６．９）、同  ＴＰ−１０（モノパルミチン酸ポリオキシエチレン（２０）ソルビタン、ＨＬＢ１５．６）、同  ＴＯ−１０Ｍ、同  ＴＯ−１０（以上、モノオレイン酸ポリオキシエチレン（２０）ソルビタン、ＨＬＢ１５．０）、同  ＴＩ−１０（モノイソステアリン酸ポリオキシエチレン（２０）ソルビタン、ＨＬＢ１５．０）（以上、日光ケミカルズ（株）製）、レオドール  ＴＷ−Ｌ１２０、同  スーパーＴＷ−Ｌ１２０（以上、モノラウリン酸ポリオキシエチレン（２０）ソルビタン、ＨＬＢ、１６．７）、同  ＴＷ−Ｐ１２０（モノパルミチン酸ポリオキシエチレン（２０）ソルビタン、ＨＬＢ１５．６）、同  ＴＷ−Ｏ１２０（モノオレイン酸ポリオキシエチレン（２０）ソルビタン、ＨＬＢ１５．０）等のポリオキシエチレンソルビタン脂肪酸エステル、ＮＩＫＫＯＬ  ＨＣＯ−８０（ポリオキシエチレン（８０）水添加硬化ヒマシ油、ＨＬＢ１５．０）、同  ＨＣＯ−１００（ポリオキシエチレン（１００）水添加硬化ヒマシ油、ＨＬＢ１６．５）（以上、日光ケミカルズ（株）製）のポリオキシエチレン水添加硬化ヒマシ油、ＮＩＫＫＯＬ  Ｄｅｃａｇｌｙｎ  １−Ｌ（モノラウリン酸デカグリセリル、ＨＬＢ１５．５、日光ケミカルズ（株）製）のポリグリセリン脂肪酸エステル、リョートーシュガーエステル  Ｓ−１５７０（ショ糖ステアリン酸エステル、ＨＬＢ１５．０）、同  Ｓ−１６７０（ショ糖ステアリン酸エステル、ＨＬＢ１６．０）、同  Ｐ−１５７０（ショ糖パルミチン酸エステル、ＨＬＢ１５．０）、同Ｐ−１６７０（ショ糖パルミチン酸エステル、ＨＬＢ１６．０）、同  Ｍ−１６９５（ショ糖ミリスチン酸エステル、ＨＬＢ１６．０）、同  Ｏ−１５７０（ショ糖オレイン酸エステル）、同  Ｌ−１６９５（ショ糖ラウリン酸エステル、ＨＬＢ１６．０）（以上、三菱化学フーズ（株）製）等のショ糖脂肪酸エステルの１種叉は２種以上が使用可能である。
【００１８】
これらで得られた液状化合物の使用量は筆記板用消去性インキ組成物全量に対して０．５〜２０重量％、好ましくは１〜１０重量％である。使用量が少ないと筆跡皮膜を消去することができない。また、使用量が多いと筆跡皮膜にひび割れを生じさせてしまい筆跡が薄く見えてしまう白化現象を生じさせてしまうため筆記板用消去性インキ組成物として好ましくない。
【００１９】
以上に示した成分以外に必要に応じて、防腐剤、防黴剤、湿潤剤、粘度調整剤、凍結防止剤、ペン先乾燥防止剤、消泡剤、可塑剤、各種活性剤、樹脂の溶解性を妨げない程度の有機溶剤など、種々の添加剤を適宣選択して使用することができる。
【００２０】
本発明の筆記板用消去性インキ組成物の製造方法は、上記せる各成分を必要量混合し、ホモミキサー、ラボミキサー等の高速撹拌機や、ボールミル、サンドミル又はビーズミル等の分散機にて混合・分散することにより容易に得ることができる。
【００２１】
以下、実施例に基づき本発明を説明するが、本発明は実施例のみに限定されるものではない。
【実施例】
【００２２】
（実施例１）
フジ  ＡＳ  ブラック  ８１０（ポリビニルブチラールで黒色顔料をコーティングした加工顔料、冨士色素（株）製）                                              ８．０部
ソルミックスＡＰ−４（エチルアルコール８５．５％、イソプロピルアルコール１３．４％、アセトン１．１％の混合溶液、日本アルコール販売（株）製）              ５０．０部
イソプロピルアルコール                                              ３３．０部
ＮＩＫＫＯＬ  ＢＬ−２１（ポリオキシエチレン（２１）ラウリルエーテル、ＨＬＢ１９．０、日光ケミカルズ（株）製）                                        ２．０部
ＮＩＫＫＯＬ  ＣＩＯ（２−エチルヘキサン酸セチル、日光ケミカルズ（株）製）
７．０部
上記成分のうち、ＮＩＫＫＯＬ  ＢＬ−２１を２．０部と、ＮＩＫＫＯＬ  ＣＩＯを７．０部とをホモミキサーにて１時間撹拌した後、上記の他の成分と共にホモミキサーにて５時間撹拌して、黒色の筆記板用消去性インキ組成物を得た。
（実施例２）
フジ  ＡＳ  レッド  ５１１５（ポリビニルブチラールで赤色顔料をコーティングした加工顔料、冨士色素（株）製）                                              ６．５部
ソルミックスＡＰ−４（前述）                                          ５５．０部
イソブチルアルコール                                                  ３２．０部
ＮＩＫＫＯＬ  ＰＢＣ−３４（ポリオキシエチレン（２０）ポリオキシプロピレンセチルエーテル、ＨＬＢ１６．５、日光ケミカルズ（株）製）                      １．５部
ＤＯＳ（セバシン酸ジ２−エチルヘキシル、田岡化学工業（株））            ５．０部
上記成分のうち、ＮＩＫＫＯＬ  ＰＢＣ−３４を１．５部と、ＤＯＳを５．０部とをホモミキサーにて１時間撹拌した後、上記の他の成分と共にホモミキサーにて５時間撹拌して、黒色の筆記板用消去性インキ組成物を得た。
（実施例３）
フジ  ＡＳ  ブルー  ６５０（ポリビニルブチラールで青色顔料をコーティングした加工顔料、冨士色素（株）製）                                                ８．０部
ソルミックスＡＰ−４（前述）                                          ５０．０部
イソプロピルアルコール                                                ３３．０部
エマノーン３１９９Ｂ（モノステアリン酸ポリエチレングリコール（１４１エチレンオキサイド）、ＨＬＢ１９．４、花王（株）製）                                ２．０部
ＤＩＮＡ（アジピン酸ジイソノニル、田岡化学工業（株））                  ４．５部
ＮＩＫＫＯＬ  ＩＰＩＳ（イソステアリン酸イソステアリル、日光ケミカルズ（株）製）
２．５部
上記成分のうち、エマノーン３１９９Ｂを２．０部と、ＤＩＮＡを４．５部とをホモミキサーにて１時間撹拌した後、上記の他の成分と共にホモミキサーにて５時間撹拌して、黒色の筆記板用消去性インキ組成物を得た。
（実施例４）
フジ  ＡＳ  グリーン  ７５００（ポリビニルブチラールで緑色顔料をコーティングした加工顔料、冨士色素（株）製）                                            ７．０部
ソルミックスＡＰ−４（前述）                                          ５０．０部
ｎ−プロピルアルコール                                                ３４．０部
ＮＩＫＫＯＬ  ＴＩ−１０（モノイソステアリン酸ポリオき水エチレン（２０）ソルビタン、ＨＬＢ１５．０、日光ケミカルズ（株）製）                            ２．０部
Ｌｉａｌｃａｒｂ  ＳＲ−１０００／Ｒ（炭酸ジアルキル（Ｃ１４、１５）、日光ケミカルズ（株）製）                                                          ７．０部
上記成分のうち、ＮＩＫＫＯＬ  ＴＩ−１０を２．０部と、Ｌｉａｌｃａｒｂ  ＳＲ−１０００／Ｒを７．０部とをホモミキサーにて１時間撹拌した後、上記の他の成分と共にホモミキサーにて５時間撹拌して、黒色の筆記板用消去性インキ組成物を得た。
（実施例５）
フジ  ＡＳ  オレンジ  ２０２０（ポリビニルブチラールで橙色顔料をコーティングした加工顔料、冨士色素（株）製）                                            ７．０部
ソルミックスＡＰ−４（前述）                                          ５０．０部
ｎ−ブチルアルコール                                                  ３４．０部
ＮＩＫＫＯＬ  ＨＣＯ−１００（ポリオキシエチレン（１００）水素添加硬化ヒマシ油、ＨＬＢ１６．５、日光ケミカルズ（株）製）                                ２．０部
ＮＩＫＫＯＬ  ＰＤＤ（ジカプリン酸プロピレングリコール、日光ケミカルズ（株）製）
７．０部
上記成分のうち、ＮＩＫＫＯＬ  ＨＣＯ−１００を２．０部と、ＮＩＫＫＯＬ  ＰＤＤを７．０部とをホモミキサーにて１時間撹拌した後、上記の他の成分と共にホモミキサーにて５時間撹拌して、黒色の筆記板用消去性インキ組成物を得た。
（実施例６）
フジ  ＡＳ  イエロー  ４０３０（ポリビニルブチラールで黄色顔料をコーティングした加工顔料、冨士色素（株）製）                                            ６．０部
ソルミックスＡＰ−４（前述）                                          ５０．０部
イソプロピルアルコール                                                ３５．０部
ＮＩＫＫＯＬ  Ｄｅｃａｇｌｙｎ  １−Ｌ（モノラウリン酸デカグリセリル、ＨＬＢ１５．５、日光ケミカルズ（株）製）                                            ２．０部
ＤＯＤＮ（デカン酸ジ２−エチルヘキシル、田岡化学工業（株））            ４．０部
ＮＩＫＫＯＬ  ＩＣＭ−Ｒ（ミリスチン酸２−エチルヘキシル、日光ケミカルズ（株）製）
３．０部
上記成分のうち、ＮＩＫＫＯＬ  Ｄｅｃａｇｌｙｎ  １−Ｌを２．０部と、ＤＯＤＮを４．０部と、ＩＣＭ−Ｒを３．０部とをホモミキサーにて１時間撹拌した後、上記の他の成分と共にホモミキサーにて５時間撹拌して、黒色の筆記板用消去性インキ組成物を得た。
（実施例７）
フジ  ＡＳ  バイオレット  ９２００（ポリビニルブチラールで紫色顔料をコーティングした加工顔料、冨士色素（株）製）                                        ５．０部
ソルミックスＡＰ−４（前述）                                          ５５．０部
ｎ−プロピルアルコール                                                ３３．０部
リュートーシュガーエステル  Ｓ−１５７０（ショ糖ステアリン酸エステル、ＨＬＢ１５．０、三菱化学フーズ（株）製）                                            ２．０部
ＮＩＫＫＯＬ  ＩＰＭ−ＥＸ（ミリスチン酸イソプロピル、日光ケミカルズ（株）製）
５．０部
上記成分のうち、リョートーシュガーエステル  Ｓ−１５７０を２．０部と、ＮＩＫＫＯＬ  ＩＰＭ−ＥＸを５．０部とをホモミキサーにて１時間撹拌した後、上記の他の成分と共にホモミキサーにて５時間撹拌して、黒色の筆記板用消去性インキ組成物を得た。
（比較例１）
実施例１のＢＬ−２１（前述）２．０部を除き、ＢＬ−２（ＰＯＥ（２）ラウリルエーテル、ＨＬＢ９．５、日光ケミカルズ（株）製）２．０部に変えた以外は、実施例１と同様にして、黒色の筆記板用筆記板用消去性インキ組成物を得た。
（比較例２）
実施例２のＮＩＫＫＯＬ  ＰＢＣ−３４（前述）１．５部を除き、ＮＩＫＫＯＬ  ＰＢＣ−３１（ポリオキシエチレン（１）ポリオキシプロピレン（４）セチルエーテル、ＨＬＢ９．５、日光ケミカルズ（株）製）に変えた以外は、実施例２と同様にして、赤色の筆記板用筆記板用消去性インキ組成物を得た。
（比較例３）
実施例３のエマノーン３１９９Ｂ（前述）２．０部を除き、ハイテノール１２（ポリオキシエチレンアルキルエーテル硫酸エステルのアンモニウム塩、第一工業製薬（株）製）２．０部に変えた以外は、実施例３と同様にして、青色の筆記板用消去性インキ組成物を得た。
（比較例４）
実施例４のＮＩＫＫＯＬ  ＴＩ−１０（前述）２．０部を除き、プライサーフＡ２０８Ｂ（ポリオキシエチレン（２）ラウリルエーテルリン酸エステル、ＨＬＢ７．０、第一工業製薬（株）製）１．０部、フォスファノール  ＲＳ−７１０（ポリオキシエチレンアルキルエーテルリン酸エステル、ＨＬＢ１３．３、東邦化学工業（株）製）１．０部に変えた以外は、実施例３と同様にして、緑色の筆記板用消去性インキ組成物を得た。
（比較例５）
実施例２のＤＯＳ（前述）５．０部を除き、ＮＩＫＫＯＬ  ＤＩＳ（セバシン酸ジイソプロピル（皮膜形成樹脂を溶解する脂肪族二塩基酸エステル）、日光ケミカルズ（株）製。）５．０部に変えた以外は、実施例２と同様にして、赤色の筆記板用筆記板用消去性インキ組成物を得た。
【００２３】
実施例１〜７及び比較例１〜５にて作成したインキを用いて塗布具（ＥＭＷＬＭ、ぺんてる製）に充填し、これをサンプルとして用いて試験１〜５を実施した。結果を表１に示す。
【００２４】
試験１
筆跡の消去性１（初期消去性）
１０回ノックしてインキ出し後、２０℃６０％の環境下で表面にポリプロピレンフィルムを貼りあわせた筆記板（製品名：マグネットシートＮｏ．８８、（株）大創産業製）に各サンプルを用いて２×８ｃｍの大きさで５丸筆記して１分後に、４枚重ねした紙製のウエス（品名キムワイプ  Ｓ−２００、（株）クレシア製）を用い１０００ｇの重りをのせて、筆跡が消えるまでの回数を確認した。
【００２５】
試験２
筆跡の消去性２（経時消去性１）
１０回ノックしてインキ出し後、表面にポリプロピレンフィルムを貼りあわせた筆記板（前術）に各サンプルを用いて２×８ｃｍの大きさで５丸筆記して室温にて３日間放置後に、４枚重ねした紙製のウエス（前述）を用い１０００ｇの重りをのせ、筆跡が消去できるまでの回数を確認した。
【００２６】
試験３
筆跡の消去性３（経時消去性２）
１０回ノックしてインキ出し後、表面にポリプロピレンフィルムを貼りあわせた筆記板（前術）に各サンプルを用いて２×８ｃｍの大きさで５丸筆記して室温にて１ヶ月放置後に、４枚重ねした紙製のウエス（前述）を用い１０００ｇの重りをのせ、筆跡が消去できるまでの回数を確認した。
【００２７】
【表１】
2012012474.tif 000002